(57)【要約】      （修正有）【課題】テストハンマーによるコンクリート硬度測定における測定値補正方法を提供する。【解決手段】テストハンマーの硬度測定値を確認するテストアンビルを用いて高反撥値領域及び低反撥値領域夫々の基準値を前記テストハンマーで測定し、この高反撥値領域及び低反撥値領域で得られた測定値、並びに、前記テストハンマーで測定物を打撃することで得られた硬度測定値を用いて次式により補正する。Ｒｏｎ＝｛（ＲａｎＨ−ＲａｎＬ）Ｒｏ＋ＲａｎＬ×ＲａＨ−ＲａｎＨ×ＲａＬ｝／（ＲａＨ−ＲａＬ）、Ｒｏｎ：補正硬度数値、ＲａｎＨ：高反撥度テストアンビル呼び値、ＲａｎＬ：低反撥度テストアンビル呼び値、Ｒｏ：硬度測定値、ＲａＨ：高反撥度テストアンビル測定値、ＲａＬ：低反撥度テストアンビル測定値【選択図】なし【特許請求の範囲】
【請求項１】
テストハンマー本体内にハンマー体を摺動自在に設け、このハンマー体をスプリングの弾性復帰力で、テストハンマー本体に突没動自在に設けた測定物打撃用プランジャを介してコンクリート等の測定物に打撃し、この打撃により前記ハンマー体が反発した移動量によって測定物の硬度を測定し得るように構成したテストハンマーにより得られた前記測定物の硬度測定値を、前記測定物の高精度の硬度数値に補正するための補正方法において、前記テストハンマーの高反撥値領域における基準値及び低反撥値領域における基準値を確認する高反撥度テストアンビル及び低反撥度テストアンビルを用いて高反撥値領域及び低反撥値領域の基準値を夫々前記テストハンマーで測定し、この高反撥値領域及び低反撥値領域で得られた測定値、並びに、前記テストハンマーで前記測定物を打撃することで得られた硬度測定値を用いて下記式（Ｔ）により算出することで、前記テストハンマーにより得られた前記測定物の硬度測定値を高精度な硬度数値に補正できるようにしたことを特徴とするテストハンマーによるコンクリート硬度測定における測定値補正方法。
記
Ｒｏｎ＝｛（ＲａｎＨ−ＲａｎＬ）Ｒｏ＋ＲａｎＬ×ＲａＨ−ＲａｎＨ×ＲａＬ｝／（ＲａＨ−ＲａＬ）・・・式Ｔ
Ｒｏｎ  ：補正硬度数値
ＲａｎＨ：高反撥度テストアンビル呼び値
ＲａｎＬ：低反撥度テストアンビル呼び値
Ｒｏ    ：硬度測定値
ＲａＨ  ：高反撥度テストアンビル測定値
ＲａＬ  ：低反撥度テストアンビル測定値
【発明の詳細な説明】
【技術分野】
【０００１】
本発明は、調整（校正）機能のないテストハンマー、あるいは調整（校正）機能を有していても前記調整機能を調整しないで測定結果を補正し実際の硬度数値を得ることができる測定値補正方法に関するものである。
【背景技術】
【０００２】
例えば、コンクリートテストハンマー（反撥式硬度計）は、同じ製造者により製造された同一機種であっても前記ハンマー個々の性能に個体差があり、同一強度を有するコンクリートを測定した際にその測定値にばらつきがみられる。
【０００３】
そのため、コンクリートテストハンマー（以下、テストハンマーという。）を用いてコンクリートの硬度を測定する際には、テストハンマーが正しい数値を示すように予め前記テストハンマーを検定し、更に、測定により得られた数値を所定の数式により補正することで、実際のコンクリートの硬度数値に近いとされる数値を求めることが行われている。
【０００４】
即ち、テストハンマーの検定においては、重量約１６ｋｇ，表面硬度ＨRＣ５２以上の鋼体に対しテストハンマーを垂直方向から打撃した時、このテストハンマーが示す数値（反撥値）は８０（尚、この際許容範囲は７８〜８２である）が基準値で、この基準値より外れている場合はテストハンマーでコンクリートを打撃して求めた硬度測定値を下記式１により補正している。
【０００５】
Ｒｏｎ＝Ｒｏ（８０／ＲａＨ）・・・式１
Ｒｏｎ：修正反撥硬度（修正硬度測定値）
Ｒｏ  ：コンクリート測定値
ＲａＨ：高反撥度アンビル測定値
【発明の開示】
【発明が解決しようとする課題】
【０００６】
しかしながら、実際のコンクリートの硬度の多くは、反撥値で３０〜４０であり、反撥値で８０を基準として検定されたテストハンマーを用いてコンクリートの硬度を測定しても、実際のコンクリート硬度値（３０〜４０前後）付近の測定値にばらつきがありすぎるのが実情となっており、よって、実際のコンクリートの硬度に近い値は得にくく、当然ながら、前記式１により補正しても実際のコンクリートの硬度数値に補正できないのが現状である。
【０００７】
そのため、上記問題点を解決すべく、テストハンマーを低反撥値領域（例えば３０）で検定（基準合わせ）できる低反撥値用テストアンビルが提案されている。
【０００８】
この低反撥値用テストアンビルの場合には、検定されたテストハンマーにより求めた測定値を下記式２により更に補正することで、実際のコンクリートの硬度数値に近い数値を求めることができる。
【０００９】
Ｒｏｎ＝Ｒｏ（３０／ＲａＬ）・・・式２
Ｒｏｎ：修正反撥硬度（修正硬度測定値）
Ｒｏ  ：コンクリート測定値
ＲａＬ：低反撥度アンビル測定値
【００１０】
しかしながら、この低反撥値領域で検定されたテストハンマーは、反撥値が３０を基準として検定されているため、当然ながら反撥値３０近辺の硬度を有するコンクリートに対しては正確な数値に近い硬度数値を得ることができるが、硬度値が３０より離れるに従って大巾な測定誤差が前記補正を行っても生じてくる場合がある。
【００１１】
このことから、テストハンマーを高反撥値領域と低反撥値領域との両方で検定し、この検定されたテストハンマーを用いてコンクリートの硬度数値を測定すれば、より精度が高くばらつきの少ない測定値が得られるものと考えられるが、このテストハンマーで測定された測定値を補正できる補正式などは提案されていないのが現状である。
【００１２】
本発明は、上述の問題点に鑑みて鋭意研究，検討を重ねた末、成されたもので、高反撥値用のテストアンビル及び低反撥値用のテストアンビルで得られた測定値、テストハンマーで測定物を打撃することで得られた硬度測定値等を所定の式に代入し算出するだけで、測定物を打撃する前に予めテストハンマーを補正しないテストハンマーで得られた測定値を、実際の測定物の硬度数値に近い数値に補正することができる極めて実用性に秀れた画期的な測定値補正方法を提供することを目的としている。
【課題を解決するための手段】
【００１３】
添付図面を参照して本発明の要旨を説明する。
【００１４】
テストハンマー本体内にハンマー体を摺動自在に設け、このハンマー体をスプリングの弾性復帰力で、テストハンマー本体に突没動自在に設けた測定物打撃用プランジャを介してコンクリート等の測定物に打撃し、この打撃により前記ハンマー体が反発した移動量によって測定物の硬度を測定し得るように構成したテストハンマーにより得られた前記測定物の硬度測定値を、前記測定物の高精度の硬度数値に補正するための補正方法において、前記テストハンマーの高反撥値領域における基準値及び低反撥値領域における基準値を確認する高反撥度テストアンビル及び低反撥度テストアンビルを用いて高反撥値領域及び低反撥値領域の基準値を夫々前記テストハンマーで測定し、この高反撥値領域及び低反撥値領域で得られた測定値、並びに、前記テストハンマーで前記測定物を打撃することで得られた硬度測定値を用いて下記式（Ｔ）により算出することで、前記テストハンマーにより得られた前記測定物の硬度測定値を高精度な硬度数値に補正できるようにしたことを特徴とするテストハンマーによるコンクリート硬度測定における測定値補正方法。
記
Ｒｏｎ＝｛（ＲａｎＨ−ＲａｎＬ）Ｒｏ＋ＲａｎＬ×ＲａＨ−ＲａｎＨ×ＲａＬ｝／（ＲａＨ−ＲａＬ）・・・式Ｔ
Ｒｏｎ  ：補正硬度数値
ＲａｎＨ：高反撥度テストアンビル呼び値
ＲａｎＬ：低反撥度テストアンビル呼び値
Ｒｏ    ：硬度測定値
ＲａＨ  ：高反撥度テストアンビル測定値
ＲａＬ  ：低反撥度テストアンビル測定値
【発明の効果】
【００１５】
本発明は上述のように構成したから、高反撥値用のテストアンビル及び低反撥値用のテストアンビルで得られた測定値、テストハンマーで測定物を打撃することで得られた硬度測定値を所定の式に代入し算出するだけで、測定物を打撃する前に予めテストハンマーを補正しないテストハンマーで得られた測定値を、実際の測定物の硬度数値に近い数値に補正することができる極めて実用性に秀れた画期的なテストハンマーによるコンクリート硬度測定における測定値補正方法となる。
【発明を実施するための最良の形態】
【００１６】
好適と考える本発明の実施の形態（発明をどのように実施するのが最良か）を、図面に基づいてその作用効果を示して簡単に説明する。
【００１７】
高反撥度テストアンビルをテストハンマーにより打撃して高反撥値領域におけるテストハンマーの測定値を求める。
【００１８】
また、低反撥度テストアンビルをテストハンマーにより打撃して低反撥値領域におけるテストハンマーの測定値を求める。
【００１９】
また、このテストハンマーで測定物を打撃し、測定物の硬度測定値を求める。
【００２０】
上記数値を、以下に示す式Ｔに代入することで、前記硬度測定値を測定物の実際の硬度数値に補正できることとなる。
【００２１】
Ｒｏｎ＝｛（ＲａｎＨ−ＲａｎＬ）Ｒｏ＋ＲａｎＬ×ＲａＨ−ＲａｎＨ×ＲａＬ｝／（ＲａＨ−ＲａＬ）・・・式Ｔ
Ｒｏｎ  ：補正硬度数値
ＲａｎＨ：高反撥度テストアンビル呼び値
ＲａｎＬ：低反撥度テストアンビル呼び値
Ｒｏ    ：硬度測定値
ＲａＨ  ：高反撥度テストアンビル測定値
ＲａＬ  ：低反撥度テストアンビル測定値
【００２２】
尚、前記式Ｔによる処理内容をグラフで表したものを図３に示す。
【実施例】
【００２３】
本発明の具体的な実施例について図面に基づいて説明する。
【００２４】
本実施例は、コンクリートテストハンマーで測定物を打撃して得られた測定値を、所定の数式に代入し算出するだけで、高精度のコンクリートの硬度数値に補正することができる測定値補正方法に関するものである。
【００２５】
下記の式Ｔに硬度測定値等を代入し算出することで、実際のコンクリートの硬度数値に近い高精度な数値を得ることができる。
【００２６】
Ｒｏｎ＝｛（ＲａｎＨ−ＲａｎＬ）Ｒｏ＋ＲａｎＬ×ＲａＨ−ＲａｎＨ×ＲａＬ｝／（ＲａＨ−ＲａＬ）・・・式Ｔ
Ｒｏｎ  ：補正硬度数値
ＲａｎＨ：高反撥度テストアンビル呼び値
ＲａｎＬ：低反撥度テストアンビル呼び値
Ｒｏ    ：硬度測定値
ＲａＨ  ：高反撥度テストアンビル測定値
ＲａＬ  ：低反撥度テストアンビル測定値
【００２７】
高反撥度テストアンビルとして、図１に示すように、反撥値８０のテストアンビルを採用している。
【００２８】
また、低反撥度テストアンビルとして、図２に示すように、反撥値３０のテストアンビルを採用している。
【００２９】
尚、本実施例における高反撥値（高反撥領域）及び低反撥値（低反撥領域）とは、所定の数値を境にして設定されるものを指すものではなく、一方の数値に対する他方の数値の相対的な関係に基づいて設定されるものを指している。即ち、例えば、一方の呼び値（アンビル値）に対して他方の呼び値（アンビル値）が高い場合には、該他方の呼び値を有するテストアンビルを高反撥度テストアンビルとし、一方の呼び値（アンビル値）を有するテストアンビルを低反撥度テストアンビルとしている。従って、低反撥度テストアンビル及び高反撥度テストアンビルとしては、いかなる反撥値のテストアンビルを採用しても良い。例えば、低反撥度テストアンビルとして反撥値３０のテストアンビルを採用した際、高反撥度テストアンビルとして反撥値５０のテストアンビルを採用して、式Ｔにより補正硬度数値（Ｒｏｎ）を求めても良い。
【００３０】
テストハンマーは、テストハンマー本体内にハンマー体を摺動自在に設け、このハンマー体をスプリングの弾性復帰力で、テストハンマー本体に突没動自在に設けた測定物打撃用プランジャを介してコンクリート等の測定物に打撃し、この打撃により前記ハンマー体が反撥した移動量によって測定物の硬度を測定し得るように構成したものを採用している。
【００３１】
前記高反撥度テストアンビル測定値は、高反撥度テストアンビルをテストハンマーで複数回打撃して得られる各測定値の平均値としている。
【００３２】
また、低反撥度テストアンビル測定値は、前記高反撥度テストアンビル測定値と同様、低反撥度テストアンビルをテストハンマーで複数回打撃して得られる各測定値の平均値としている。
【００３３】
本実施例の式Ｔは、高反撥度テストアンビルのアンビル値（呼び値：ＲａｎＨ）及び低反撥度テストアンビルのアンビル値（呼び値：ＲａｎＬ）を予め代入することで、より計算が簡易に行える簡便な式にすることができる。
【００３４】
即ち、前記高反撥度テストアンビルとして呼び値（アンビル値）が例えば８０のテストアンビルを採用し、前記低反撥度テストアンビルとして呼び値（アンビル値）が例えば３０のテストアンビルを採用し、請求項１に記載の式Ｔに前記呼び値（アンビル値）を代入することで、前記式Ｔより派生した、より簡易な式により補正硬度数値を求めることができる。
【００３５】
例えば、式Ｔに、本実施例の高反撥度テストアンビルのアンビル値８０と低反撥度テストアンビルのアンビル値３０を代入することで、以下の例のように式Ｔが簡便化できる。
【００３６】
Ｒｏｎ＝｛（８０−３０）Ｒｏ＋３０ＲａＨ−８０ＲａＬ｝／（ＲａＨ−Ｒ
ａＬ）・・・（１）
＝（５０Ｒｏ＋３０ＲａＨ−８０ＲａＬ）／（ＲａＨ−ＲａＬ）・・・（２）
＝５０（Ｒｏ＋０．６ＲａＨ−１．６ＲａＬ）／（ＲａＨ−ＲａＬ）
・・・（３）
＝１０（５Ｒｏ＋３ＲａＨ−８ＲａＬ）／（ＲａＨ−ＲａＬ）・・・（４）
【００３７】
以下、本実施例の作用効果を更に具体的に示す実験例を示す。
【００３８】
コンクリートテストハンマーは、同一製造業者、同一機種において、市場に出回っているものも含め、既に出荷段階においてもハンマー個々の性能に個体差があり、同一強度を有するコンクリート構造物でもハンマーごとに反撥度のばらつきがみられる。従って、実用面では、夫々ハンマー固有の回帰式が必要であり、既往の推定式や構造物の専用推定式を適用して強度を推定するには汎用性に欠け、信頼度に疑問を呈する向きが多く、推定精度の向上が待たれるところである。そこで、本実験例は、関係式の一元適用とコンクリートテストハンマーの測定精度の向上に向けた実験結果について述べるものである。
【００３９】
高反撥度テストアンビル及び低反撥度テストアンビルは、実施例に記載のテストアンビルを採用した。
【００４０】
コンクリートテストハンマーは、測定直前に校正できる機能を有する国内製Ａ種（以下、Ａ種ハンマーという。）と校正機能をもたないＢ種（以下、Ｂ種ハンマーという。）の２種類のコンクリートテストハンマーを使用した。
【００４１】
このコンクリートテストハンマーは、夫々公称打撃エネルギーが２．２０７Ｎ・ｍの性能を有するものである。
【００４２】
Ａ種ハンマー，Ｂ種ハンマーについて、測定直前に高反撥度テストアンビルと低反撥度テストアンビル夫々に１０回打撃した。
【００４３】
そして、各測定値の平均値を、図４，図５に示すテストアンビルの測定値とした。
【００４４】
尚、校正機能を有しているＡ種ハンマーについては、テストアンビルの予備測定で図３に示す基準値からずれば場合（ｙ＝ａｘ＋ｂ）、３０−８０の基準値ｙ＝ａｘになるように校正した。
【００４５】
次に、呼び強度２４，３０，３６Ｎ／ｍｍ2夫々につき材齢７日，１４日，２１日，２８日の標準供試体各３体につき圧縮試験機で２０ＫＮの荷重で固定し、同一供試体側面を２種類のハンマーで各２０点打撃測定し、各測定値の平均値からその偏差がプラスマイナス２０％以上の値は削除してこれに代わるものを補って２０点の平均値を各供試体の反撥硬度とした。引き続きＪＩＳＡ１１０８による供試体の圧縮強度を測定した。
【００４６】
本実験例によれば、図６に示すように、補正前のＡ種，Ｂ種２種類のハンマーは、同一の公称打撃エネルギーをもつものであっても、回帰直線が異なっており、個体差が生じている。
【００４７】
図７は、Ａ種ハンマー及びＢ種ハンマーの夫々の測定値を、基準８０の式１（従来技術参照）で補正した反撥強度と圧縮強度との関係を表したものであるが、依然としてＡ種ハンマー及びＢ種ハンマーの個体差は解消されていないことが確認できる。
【００４８】
図８は、Ａ種ハンマー及びＢ種ハンマーの夫々の測定値を、基準３０の式２（従来技術参照）で補正した反撥強度と圧縮強度の関係を表したものであるが、Ｂ種ハンマーのＡ種ハンマーに対する相関性は改善されているものの、強度が増すに従ってＡ種ハンマー及びＢ種ハンマーの回帰形状の乖離が生じてくる傾向にあることが確認できる。
【００４９】
図９は、本実施例の補正式（式Ｔ）を用い、基準３０−８０の２点間補正で補正した反撥強度と圧縮強度との関係を表したものであるが、Ａ種ハンマー及びＢ種ハンマーの個体差は略解消され、従って、本実施例の補正式（式Ｔ）によりコンクリートテストハンマーの測定値を補正することで、調整（校正）機能を有さないコンクリートテストハンマーを用いても、あるいは、調整（校正）機能を有していてもそれを調整しないテストハンマーを適用しても、精度の高い強度数値を得ることができる。
【００５０】
本実験例を総じると、個体差を有する２種類のコンクリートテストハンマーについて、基準８０又は基準値３０の一点で補正した場合には、回帰形状の改善はみられるが依然として個体差は解消されないといえる。一方、基準２点間で測定した場合には、Ａ種ハンマー及びＢ種ハンマーの回帰形状は略同一となり、Ａ種ハンマー及びＢ種ハンマーの個体差が解消されるといえる。この結果、関係式の一元適用が可能となることを示している。
【００５１】
実用されている高反撥度テストアンビル（基準８０）による検定法は、人の体重をトン単位の体重計で測定しているようなものであり、適切な手法とはいえない。
【００５２】
テストアンビルは、一般に実用されているコンクリート構造物から得られる反撥度領域（低反撥度３０）と従来の高反撥度領域（高反撥度８０）の２点間でテストハンマーの整備状況を管理する方が適当である。
【００５３】
図４，図５からＢ種ハンマーについて測定期間約３０日の短期間でも内部機構の摩擦変動によりテストアンビル基準値が低下していく傾向が生じ、テストハンマーの個体差を誘発する要因となるので、Ａ種ハンマーのように測定直前に校正可能なハンマーが望ましいといえる。
【００５４】
尚、本発明は、実施例に限られるものではなく、各構成要件の具体的構成は適宜設計し得るものである。
【図面の簡単な説明】
【００５５】
【図１】本実施例の高反撥度テストアンビルを示す説明図である。
【図２】本実施例の低反撥度テストアンビルを示す説明図である。
【図３】本実施例のテストハンマーの基本特性，実特性及び補正式の意味を表すグラフである。
【図４】本実施例の低反撥度テストアンビル値の推移を示す説明図である。
【図５】本実施例の高反撥度テストアンビル値の推移を示す説明図である。
【図６】本実施例の無補正におけるＡ種ハンマー及びＢ種ハンマーの反撥硬度と圧縮強度の関係を示す説明図である。
【図７】本実施例の基準８０補正におけるＡ種ハンマー及びＢ種ハンマーの反撥硬度と圧縮強度の関係を示す説明図である。
【図８】本実施例の基準３０補正におけるＡ種ハンマー及びＢ種ハンマーの反撥硬度と圧縮強度の関係を示す説明図である。
【図９】本実施例の２点間（３０−８０）補正におけるＡ種ハンマー及びＢ種ハンマーの反撥硬度と圧縮強度の関係を示す説明図である。
【図３】
2005083883.tif 000002
【図４】
2005083883.tif 000003
【図５】
2005083883.tif 000004
【図６】
2005083883.tif 000005
【図７】
2005083883.tif 000006
【図８】
2005083883.tif 000007
【図９】
2005083883.tif 000008
【図１】
2005083883.tif 000009
【図２】
2005083883.tif 000010